(57)【要約】  本発明は、フォルダブルディスプレイ用保護フィルムおよびこれを含むフォルダブルディスプレイ装置に関する。
2021532007.tif 000002
【特許請求の範囲】
【請求項１】
粘着剤層と、
前記粘着剤層の一面に備えられた保護基材と、
前記保護基材の前記粘着剤層と接する面の反対面に備えられた第１ハードコート層と
を含むフォルダブルディスプレイ用保護フィルムであって、
前記保護基材の厚さは、１０μｍ以上１５０μｍ以下であり、
前記粘着剤層の前記保護基材と接する面の反対面をＰＩ基材に対して接合後、２３℃、５０ＲＨ％で測定した粘着力は、１０ｇｆ／ｉｎｃｈ以上であるフォルダブルディスプレイ用保護フィルム。
【請求項２】
前記粘着剤層の厚さは、５μｍ以上５０μｍ以下である、請求項１に記載のフォルダブルディスプレイ用保護フィルム。
【請求項３】
前記保護基材は、ＴＰＵ、ＧＬＡＳＳ、ＰＥＴ（ｐｏｌｙｅｔｈｙｌｅｎｅ  ｔｅｒｅｐｈｔｈａｌａｔｅ）、ポリエステル（ｐｏｌｙｅｓｔｅｒ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＰＥＥＫ（ｐｏｌｙｅｔｈｅｒ  ｅｔｈｅｒ  ｋｅｔｏｎｅ）、ＰＡＲ（ｐｏｌｙａｒｙｌａｔｅ）、ＰＣＯ（ｐｏｌｙｃｙｃｌｉｃｏｌｅｆｉｎ）、ポリノルボルネン（ｐｏｌｙｎｏｒｂｏｒｎｅｎｅ）、ＰＥＳ（ｐｏｌｙｅｔｈｅｒｓｕｌｐｈｏｎｅ）、およびＣＯＰ（ｃｙｃｌｏｏｌｅｆｉｎ  ｐｏｌｙｍｅｒ）からなる群より選択されるものである、請求項１または２に記載のフォルダブルディスプレイ用保護フィルム。
【請求項４】
前記粘着剤層は、アクリル系粘着剤、シリコーン系粘着剤、ウレタン系粘着剤、およびゴム系粘着剤からなる群より選択される１以上の粘着剤を含むものである、請求項１から３のいずれか一項に記載のフォルダブルディスプレイ用保護フィルム。
【請求項５】
前記第１ハードコート層の厚さは、１μｍ以上１０μｍ以下である、請求項１から４のいずれか一項に記載のフォルダブルディスプレイ用保護フィルム。
【請求項６】
前記粘着剤層は、架橋性化合物、分散剤、シランカップリング剤、光硬化剤、熱硬化剤、金属塩、および粘着付与剤からなる群より選択された１つ以上を追加的に含むものである、請求項１から５のいずれか一項に記載のフォルダブルディスプレイ用保護フィルム。
【請求項７】
前記粘着剤層と前記保護基材との間に第２ハードコート層をさらに含むものである、請求項１から６のいずれか一項に記載のフォルダブルディスプレイ用保護フィルム。
【請求項８】
前記第２ハードコート層の厚さは、１μｍ以上１０μｍ以下である、請求項７に記載のフォルダブルディスプレイ用保護フィルム。
【請求項９】
前記粘着剤層の前記保護基材と接する面の反対面；または前記第１ハードコート層の前記保護基材と接する面の反対面に離型フィルムをさらに含むものである、請求項１から８のいずれか一項に記載のフォルダブルディスプレイ用保護フィルム。
【請求項１０】
フォルダブルディスプレイと、
前記フォルダブルディスプレイの一面に備えられた、請求項１〜請求項９のいずれか１項に記載のフォルダブルディスプレイ用保護フィルムと
を含むフォルダブルディスプレイ装置であって、
前記フォルダブルディスプレイ用保護フィルムの前記粘着剤層と前記フォルダブルディスプレイの一面とが接するフォルダブルディスプレイ装置。
【請求項１１】
前記フォルダブルディスプレイは、フレキシブル基材と、
有機発光層と、
偏光板と、
カバーウィンドウとが順次に積層された構造であって、
前記カバーウィンドウの前記偏光板と接する面の反対面に、前記フォルダブルディスプレイ用保護フィルムの前記粘着剤層が備えられる、請求項１０に記載のフォルダブルディスプレイ装置。
【請求項１２】
前記フレキシブル基材は、ＴＰＵ、ＧＬＡＳＳ、ＰＥＴ（ｐｏｌｙｅｔｈｙｌｅｎｅ  ｔｅｒｅｐｈｔｈａｌａｔｅ）、ポリエステル（ｐｏｌｙｅｓｔｅｒ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＰＥＥＫ（ｐｏｌｙｅｔｈｅｒ  ｅｔｈｅｒ  ｋｅｔｏｎｅ）、ＰＡＲ（ｐｏｌｙａｒｙｌａｔｅ）、ＰＣＯ（ｐｏｌｙｃｙｃｌｉｃｏｌｅｆｉｎ）、ポリノルボルネン（ｐｏｌｙｎｏｒｂｏｒｎｅｎｅ）、ＰＥＳ（ｐｏｌｙｅｔｈｅｒｓｕｌｐｈｏｎｅ）、およびＣＯＰ（ｃｙｃｌｏｏｌｅｆｉｎ  ｐｏｌｙｍｅｒ）からなる群より選択されるものである、請求項１１に記載のフォルダブルディスプレイ装置。
【請求項１３】
前記フォルダブルディスプレイの前記粘着剤層が接する面の反対面は、折り畳み部を有する第１領域と、非折り畳み部を有する第２領域とで備えられ、
前記第１領域は、前記フォルダブルディスプレイの長手方向に配置されるものである、請求項１０から１２のいずれか一項に記載のフォルダブルディスプレイ装置。
【請求項１４】
前記フォルダブルディスプレイが前記第１領域を基準として折り畳まれる場合、前記第２領域の周縁は、互いに当接するものである、請求項１３に記載のフォルダブルディスプレイ装置。
【発明の詳細な説明】
【技術分野】
【０００１】
本出願は、２０１８年１０月１１日付で韓国特許庁に提出された韓国特許出願第１０−２０１８−０１２０９７２号の出願日の利益を主張し、その内容のすべては本明細書に組み込まれる。
【０００２】
本出願は、フォルダブルディスプレイ用保護フィルムおよびこれを含むフォルダブルディスプレイ装置に関する。
【背景技術】
【０００３】
最近、移動通信端末（ｗｉｒｅｌｅｓｓ  ｔｅｒｍｉｎａｌ）、ＰＤＡ（Ｐｅｒｓｏｎａｌ  Ｄｉｇｉｔａｌ  Ａｓｓｉｓｔａｎｔ）、ＰＭＰ（Ｐｏｒｔａｂｌｅ  Ｍｕｌｔｉｍｅｄｉａ  Ｐｌａｙｅｒ）、電子手帳などのような携帯端末は、携帯性のためにサイズ小型化の傾向にある。
【０００４】
しかし、使用者は携帯端末の画面を通して文字情報、動画、ゲームなどのような各種コンテンツから情報提供を受けることを希望するため、ディスプレイ画面のサイズについては大型化またはワイド（Ｗｉｄｅ）化を求めている。しかし、携帯端末の小型化はディスプレイ画面のサイズ縮小をもたらすことから、２つのニーズをすべて満たすには限界がある。
【０００５】
従来のディスプレイ装置は壊れないディスプレイ（ｕｎｂｒｅａｋａｂｌｅ  ｄｉｓｐｌａｙ）を用いていたが、前記のような限界を克服するために、曲面ディスプレイ（Ｃｕｒｖｅｄ  ｄｉｓｐｌａｙ）、曲げられるディスプレイ（ｂｅｎｄｅｄ  ｄｉｓｐｌａｙ）、折り畳みディスプレイ（ｆｏｌｄａｂｌｅ  ｄｉｓｐｌａｙ）、および巻き取り式ディスプレイ（ｒｏｌｌａｂｌｅ  ｄｉｓｐｌａｙ）などが開発されてきている。
【０００６】
今のところ、商用化ステップは曲げられるディスプレイ（ｂｅｎｄｅｄ  ｄｉｓｐｌａｙ）形態のモバイル分野程度であり、フォルダブルディスプレイ（ｆｏｌｄａｂｌｅ  ｄｉｓｐｌａｙ）を活用したモバイル分野が本格的に登場することが予想される。また、ｐＯＬＥＤを活用した電装分野の開発速度も目覚ましい。
【０００７】
既存のタブレットＰＣ、スマートフォンの使用に際して、使用者は製品のディスプレイのスクラッチを防止するために保護基材はディスプレイの最外角層および／または製品の裏面に付着して使用しており、既存のタブレットＰＣ、スマートフォンは平面のディスプレイに、保護基材は一般的に、ＰＥＴ保護フィルム、強化ガラス、ウレタンフィルムなどが適用されている。
【０００８】
しかし、ＰＥＴ保護フィルムまたは強化ガラス保護フィルムをフォルダブルディスプレイ（ｆｏｌｄａｂｌｅ  ｄｉｓｐｌａｙ）に適用する場合、折り畳み面自体に折れ跡が発生したり、数回折ったり広げたりを繰り返すことにより、折り畳み面における保護フィルムの浮き上がり現象が発生する問題点があった。
【０００９】
したがって、フォルダブルディスプレイの保護基材として用いられ、数回折ったり広げたりを繰り返しても、ディスプレイの表面から浮き上がり現象が発生しない保護基材およびこれをフォルダブルディスプレイに付着させる粘着剤の開発が必要である。
【先行技術文献】
【特許文献】
【００１０】
【特許文献１】特開２００６−２９９２８３号公報
【発明の概要】
【発明が解決しようとする課題】
【００１１】
本出願は、フォルダブルディスプレイ用保護フィルムおよびこれを含むフォルダブルディスプレイ装置を提供しようとする。
【課題を解決するための手段】
【００１２】
本出願の一実施態様は、粘着剤層と、前記粘着剤層の一面に備えられた保護基材と、前記保護基材の前記粘着剤層と接する面の反対面に備えられた第１ハードコート層とを含むフォルダブルディスプレイ用保護フィルムであって、前記保護基材の厚さは、１０μｍ以上１５０μｍ以下であり、前記粘着剤層の前記保護基材と接する面の反対面をＰＩ基材に対して接合後、２３℃、５０ＲＨ％で測定した粘着力は、１０ｇｆ／ｉｎｃｈ以上であるフォルダブルディスプレイ用保護フィルムを提供する。
【００１３】
他の実施態様は、フォルダブルディスプレイと、前記フォルダブルディスプレイの一面に備えられた、本出願の一実施態様に係るフォルダブルディスプレイ用保護フィルムとを含むフォルダブルディスプレイ装置であって、前記フォルダブルディスプレイ用保護フィルムの前記粘着剤層と前記フォルダブルディスプレイの一面とが接するフォルダブルディスプレイ装置を提供しようとする。
【発明の効果】
【００１４】
本出願の一実施態様に係るフォルダブルディスプレイ用保護フィルムの場合、粘着剤層とＰＩ基材との粘着力を特定範囲の条件に維持して、フォルダブルディスプレイ装置を数回折ったり広げたりを繰り返しても、保護基材と後のフォルダブルディスプレイのカバーウィンドウとの浮き上がり現象が発生しない特徴を有する。
【００１５】
また、本出願の一実施態様に係るフォルダブルディスプレイ用保護フィルムの場合、保護基材の厚さを特定範囲の条件に維持して、フォルダブルディスプレイ装置の外部衝撃からスクラッチを効率的に防止できると同時に、保護基材の耐久性が特に優れた特徴を有する。
【図面の簡単な説明】
【００１６】
【図１】本出願の一実施態様に係るフォルダブルディスプレイ用保護フィルムの積層構造を示す図である。
【図２】本出願の一実施態様に係るフォルダブルディスプレイ用保護フィルムの積層構造を示す図である。
【図３】本出願の一実施態様に係るフォルダブルディスプレイ用装置の積層構造を示す図である。
【図４】本出願の一実施態様に係るフォルダブルディスプレイ用装置に含まれるフォルダブルディスプレイの一面を示す図である。
【図５】本出願の一実施態様に係るフォルダブルディスプレイ装置を示す図である。
【発明を実施するための形態】
【００１７】
以下、本明細書についてより詳しく説明する。
【００１８】
本明細書において、ある部分がある構成要素を「含む」とする時、これは、特に反対の記載がない限り、他の構成要素を除くのではなく、他の構成要素をさらに含み得ることを意味する。
【００１９】
本発明の属する技術分野における通常の知識を有する者が容易に実施できるように、本発明の実施例について添付した図面を参照して詳しく説明する。しかし、本発明は種々の異なる形態で実現可能であり、ここで説明する実施例に限定されない。
【００２０】
本出願の一実施態様は、粘着剤層と、前記粘着剤層の一面に備えられた保護基材と、前記保護基材の前記粘着剤層と接する面の反対面に備えられた第１ハードコート層とを含むフォルダブルディスプレイ用保護フィルムであって、前記保護基材の厚さは、１０μｍ以上１５０μｍ以下であり、前記粘着剤層の前記保護基材と接する面の反対面をＰＩ基材に対して接合後、２３℃、５０ＲＨ％で測定した粘着力は、１０ｇｆ／ｉｎｃｈ以上であるフォルダブルディスプレイ用保護フィルムを提供する。
【００２１】
本出願に係るフォルダブルディスプレイ用保護フィルムの場合、粘着剤層とＰＩ基材との粘着力を前記範囲の条件に維持して、フォルダブルディスプレイ装置を数回折ったり広げたりを繰り返しても、保護基材と後のフォルダブルディスプレイのカバーウィンドウとの浮き上がり現象が発生しない特徴を有し、また、前記保護基材の厚さを特定範囲の条件に維持して、フォルダブルディスプレイ装置の外部衝撃からスクラッチを効率的に防止できると同時に、保護基材の耐久性が特に優れた特徴を有する。
【００２２】
本出願に係るフォルダブルディスプレイ用保護フィルムの場合、一般のハードタイプのディスプレイ用保護フィルムとは異なり、上記の構造／厚さ／粘着力範囲を満たすもので、後に前記フォルダブルディスプレイ用保護フィルムをフォルダブルディスプレイに使用する場合、曲率が４Ｒ（保護フィルム間の間隔が８ｍｍ）となるように、外面が保護基材になるように折り畳んでから、１日間放置後に再び広げた時にも、前記粘着剤層と前記保護基材との粘着力が１０ｇｆ／ｉｎｃｈ以上を満たして、保護基材との脱離が発生しないことを特徴とする。
【００２３】
図１は、本出願の一実施態様に係るフォルダブルディスプレイ用保護フィルムの積層構造を示す図で、具体的には、粘着剤層２、保護基材４、および第１ハードコート層５が順に積層された構造を有することを確認することができる。
【００２４】
本出願の一実施態様において、前記粘着剤層の前記保護基材と接する面の反対面をＰＩ基材に対して接合後、２３℃、５０ＲＨ％で測定した粘着力は、１０ｇｆ／ｉｎｃｈ以上であるフォルダブルディスプレイ用保護フィルムを提供する。
【００２５】
前記粘着力は、１８０゜の角度および３００ｍｍ／分の剥離速度でテクスチャーアナライザー（Ｔｅｘｔｕｒｅ  ａｎａｌｙｚｅｒ（Ｓｔａｂｌｅ  Ｍｉｃｒｏ  Ｓｙｓｔｅｍｓ社）を用いて測定し、本発明の粘着剤層にＰＩ基材を２ｋｇのゴムローラで１回往復して前記粘着剤層に付着させた後、２３℃、５０ＲＨ％下、１８０゜の角度および３００ｍｍ／分の剥離速度で剥離して測定した値である。
【００２６】
他の実施態様において、前記粘着剤層の前記保護基材と接する面の反対面をＰＩ基材に対して接合後、２３℃、５０ＲＨ％で測定した粘着力は、１０ｇｆ／ｉｎｃｈ以上、好ましくは１５ｇｆ／ｉｎｃｈ以上、さらに好ましくは２５ｇｆ／ｉｎｃｈ以上であってもよい。
【００２７】
さらに他の実施態様において、前記粘着剤層の前記保護基材と接する面の反対面をＰＩ基材に対して接合後、２３℃、５０ＲＨ％で測定した粘着力は、５００ｇｆ／ｉｎｃｈ以下、好ましくは４００ｇｆ／ｉｎｃｈ以下、さらに好ましくは３００ｇｆ／ｉｎｃｈ以下であってもよい。
【００２８】
本出願に係るフォルダブルディスプレイ用保護フィルムの場合、前記粘着剤層の前記保護基材と接する面の反対面をＰＩ基材に対して接合後、粘着力を前記範囲の条件に維持して、フォルダブルディスプレイ装置を数回折ったり広げたりを繰り返しても、保護基材との粘着力を維持可能で浮き上がり現象が発生せず、前記範囲を有することにより、フォルダブルディスプレイ装置の折り畳みおよび展開動作において制限されない特徴を有する。
【００２９】
すなわち、前記粘着剤層の前記保護基材と接する面の反対面をＰＩ基材に対して接合後、粘着力が前記範囲を超える場合、接着力が強すぎて粘着剤が後にフォルダブルディスプレイのカバーウィンドウに転写されて汚染が発生することがあり、前記範囲未満の場合、フォルダブルディスプレイをフォールディングする時、保護基材との粘着力を維持できず浮き上がり現象が発生する。
【００３０】
前記粘着力は、前記粘着剤層の厚さおよび粘着剤層の組成を調節して設計することができ、前記粘着剤層に含まれる粘着付与剤（ｔａｃｋｉｆｉｅｒ）の含有量、硬化剤の含有量範囲を調節して前記範囲の粘着力を満たすことができる。具体的には、粘着剤層の凝集力、ＰＩ基材との表面特性、濡れ性などを考慮しなければならず、一般的に、粘着力は厚さが増加するにつれ、粘着付与剤（ｔａｃｋｉｆｉｅｒ）の増加とともに上昇する傾向を有する。このような要素を考慮してＰＩとの粘着力を前記範囲に満たすことができる。
【００３１】
本出願の一実施態様において、前記保護基材の厚さは、１０μｍ以上１５０μｍ以下であってもよい。
【００３２】
他の実施態様において、前記保護基材の厚さは、１０μｍ以上１５０μｍ以下、好ましくは２０μｍ以上１４０μｍ以下、さらに好ましくは２５μｍ以上１３０μｍ以下であってもよい。
【００３３】
前記保護基材の厚さが前記範囲を満たすことにより、フォルダブルディスプレイ装置の折り畳みおよび展開動作において制限されない特徴を有し、外部スクラッチからフォルダブルディスプレイのカバーウィンドウを保護することができ、また、数回折ったり広げたりを繰り返しても、保護基材が浮き上がることなく、耐久性に優れたフォルダブルディスプレイ用保護フィルムを提供できる特徴を有する。
【００３４】
本出願の一実施態様において、前記粘着剤層の厚さは、５μｍ以上５０μｍ以下であるフォルダブルディスプレイ用保護フィルムを提供する。
【００３５】
他の実施態様において、前記粘着剤層の厚さは、５μｍ以上５０μｍ以下、好ましくは１０μｍ以上４０μｍ以下、さらに好ましくは１５μｍ以上３０μｍ以下であってもよい。
【００３６】
前記粘着剤層の厚さを前記範囲に調節して、前記粘着剤層の粘着力を本出願に係る範囲に調節できる特徴を有する。
【００３７】
本出願の一実施態様において、前記粘着剤層と前記保護基材との間に第２ハードコート層をさらに含むフォルダブルディスプレイ用保護フィルムを提供する。
【００３８】
図２は、本出願の一実施態様に係るフォルダブルディスプレイ用保護フィルムの積層構造を示す図で、具体的には、粘着剤層２、第２ハードコート層３、保護基材４、および第１ハードコート層５が順に積層された構造を有することを確認することができる。
【００３９】
本出願の一実施態様において、前記第１ハードコート層および前記第２ハードコート層の厚さは、それぞれ１μｍ以上１０μｍ以下であるフォルダブルディスプレイ用保護フィルムを提供する。
【００４０】
本出願の一実施態様において、前記第１ハードコート層の厚さは、１μｍ以上１０μｍ以下であるフォルダブルディスプレイ用保護フィルムを提供する。
【００４１】
本出願の一実施態様において、前記第２ハードコート層の厚さは、１μｍ以上１０μｍ以下であるフォルダブルディスプレイ用保護フィルムを提供する。
【００４２】
他の実施態様において、前記第１ハードコート層および前記第２ハードコート層の厚さは、それぞれ１μｍ以上１０μｍ以下、好ましくは２μｍ以上８μｍ以下、さらに好ましくは３μｍ以上６μｍ以下であってもよい。
【００４３】
前記第１ハードコート層および第２ハードコート層が前記範囲を有することにより、保護基材と第１および第２ハードコート層の異なる物性によるカール（ｃｕｒｌ）の発生を最小化でき、保護基材の耐スクラッチ性および硬度を確保できる特徴を有する。
【００４４】
本出願の一実施態様において、前記保護基材は、ＴＰＵ、ＧＬＡＳＳ、ＰＥＴ（ｐｏｌｙｅｔｈｙｌｅｎｅ  ｔｅｒｅｐｈｔｈａｌａｔｅ）、ポリエステル（ｐｏｌｙｅｓｔｅｒ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＰＥＥＫ（ｐｏｌｙｅｔｈｅｒ  ｅｔｈｅｒ  ｋｅｔｏｎｅ）、ＰＡＲ（ｐｏｌｙａｒｙｌａｔｅ）、ＰＣＯ（ｐｏｌｙｃｙｃｌｉｃｏｌｅｆｉｎ）、ポリノルボルネン（ｐｏｌｙｎｏｒｂｏｒｎｅｎｅ）、ＰＥＳ（ｐｏｌｙｅｔｈｅｒｓｕｌｐｈｏｎｅ）、およびＣＯＰ（ｃｙｃｌｏｏｌｅｆｉｎ  ｐｏｌｙｍｅｒ）からなる群より選択されるフォルダブルディスプレイ用保護フィルムを提供する。
【００４５】
本出願に係る前記保護基材は、粘着剤層の一面に付着し、前記保護基材は、具体的には、ＰＥＴフィルム、ＴＰＵフィルム、またはＧＬＡＳＳが使用できる。
【００４６】
本出願の一実施態様において、前記粘着剤層は、アクリル系粘着剤、シリコーン系粘着剤、ウレタン系粘着剤、およびゴム系粘着剤からなる群より選択される１以上の粘着剤を含むフォルダブルディスプレイ用保護フィルムを提供する。
【００４７】
本出願の一実施態様において、前記粘着剤層は、シリコーン系粘着剤を含むことができる。
【００４８】
本出願の一実施態様において、前記粘着剤層は、（メタ）アクリレート系樹脂；およびポリシロキサンからなる群より選択される１以上を含む重合体を含むことができる。
【００４９】
前記重合体は、２種以上の異なる単位体を重合することにより得られるものを重合体といい、重合体は、２種以上の単位体が不規則または規則的に配列していてよい。
【００５０】
前記重合体は、単量体が規則なしに互いに混合された形態を有するランダム重合体（Ｒａｎｄｏｍ  ｐｏｌｙｍｅｒ）、一定区間ごとに整列されたブロックが繰り返されるブロック共重合体（Ｂｌｏｃｋ  ｐｏｌｙｍｅｒ）、または単量体が交互に繰り返されて重合される形態を有する交互共重合体（Ａｌｔｅｒｎａｔｉｎｇ  ｐｏｌｙｍｅｒ）があってもよいし、本出願の一実施態様に係るアクリレート系樹脂；およびポリシロキサンからなる群より選択される１以上を含む重合体は、ランダム重合体、ブロック重合体、または交互重合体であってもよい。
【００５１】
本出願の一実施態様において、前記アクリレート系樹脂は、重量平均分子量が１０万ｇ／ｍｏｌ〜５００万ｇ／ｍｏｌである（メタ）アクリレート系樹脂を含むことができる。
【００５２】
前記重量平均分子量とは、分子量が均一でなく、ある高分子物質の分子量ベースで使用される平均分子量の１つで、分子量分布がある高分子化合物の成分分子種の分子量を重量分率で平均して得られる値である。
【００５３】
前記重量平均分子量は、Ｇｅｌ  Ｐｅｒｍｅａｔｉｏｎ  Ｃｈｒｏｍａｔｏｇｒａｐｈｙ（ＧＰＣ）分析により測定される。
【００５４】
本明細書において、（メタ）アクリレートは、アクリレートおよびメタクリレートをすべて含む意味である。前記（メタ）アクリレート系樹脂は、例えば、（メタ）アクリル酸エステル系単量体および架橋性官能基含有単量体の共重合体であってもよい。
【００５５】
前記（メタ）アクリル酸エステル系単量体は特に限定しないが、例えば、アルキル（メタ）アクリレートが挙げられ、より具体的には、炭素数１〜１２のアルキル基を有する単量体として、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートのうちの１種または２種以上を含むことができる。
【００５６】
前記架橋性官能基含有単量体は特に限定しないが、例えば、ヒドロキシ基含有単量体、カルボキシル基含有単量体、および窒素含有単量体のうちの１種または２種以上を含むことができる。
【００５７】
前記ヒドロキシル基含有化合物の例としては、２−ヒドロキシエチル（メタ）アクリレート、２−ヒドロキシプロピル（メタ）アクリレート、４−ヒドロキシブチル（メタ）アクリレート、６−ヒドロキシヘキシル（メタ）アクリレート、８−ヒドロキシオクチル（メタ）アクリレート、２−ヒドロキシエチレングリコール（メタ）アクリレート、または２−ヒドロキシプロピレングリコール（メタ）アクリレートなどが挙げられる。
【００５８】
前記カルボキシル基含有化合物の例としては、（メタ）アクリル酸、２−（メタ）アクリロイルオキシ酢酸、３−（メタ）アクリロイルオキシプロピル酸、４−（メタ）アクリロイルオキシ酪酸、アクリル酸二重体、イタコン酸、マレイン酸、またはマレイン酸無水物などが挙げられる。
【００５９】
前記窒素含有単量体の例としては、（メタ）アクリロニトリル、Ｎ−ビニルピロリドン、またはＮ−ビニルカプロラクタムなどが挙げられる。
【００６０】
前記（メタ）アクリレート系樹脂にはさらに、相溶性などのその他の機能性向上の観点から、酢酸ビニル、スチレン、およびアクリロニトリルのうちの少なくとも１つが追加的に共重合されてもよい。
【００６１】
本出願の一実施態様において、前記アクリレート系樹脂は、アルキル（メタ）アクリレート、ヒドロキシアルキルアクリレート、および窒素含有単量体からなる群より選択されてもよい。
【００６２】
前記アルキルアクリレートおよびアルキルメタクリレートには、炭素数１〜１２のアルキル基を有する単量体として、ペンチル（メタ）アクリレート、ｎ−ブチル（メタ）アクリレート、エチル（メタ）アクリレート、メチル（メタ）アクリレート、ヘキシル（メタ）アクリレート、ｎ−オクチル（メタ）アクリレート、イソオクチル（メタ）アクリレート、２−エチルヘキシル（メタ）アクリレート、ドデシル（メタ）アクリレート、およびデシル（メタ）アクリレートのうちの１種または２種以上を含むことができる。
【００６３】
前記ヒドロキシアルキルアクリレートとしては、２−ヒドロキシエチルアクリレート、２−ヒドロキシプロピルアクリレート、４−ヒドロキシブチルアクリレート、６−ヒドロキシヘキシルアクリレート、８−ヒドロキシオクチルアクリレート、２−ヒドロキシエチレングリコールアクリレート、または２−ヒドロキシプロピレングリコールアクリレートなどが挙げられる。
【００６４】
前記窒素含有単量体としては、ＶＰ（Ｎ−ｖｉｎｙｌ  ｐｙｒｒｏｌｉｄｏｎｅ、Ｎ−ビニルピロリドン）が挙げられる。
【００６５】
本出願の一実施態様において、前記ポリシロキサンは、シロキサン結合（−Ｓｉ−Ｏ結合）の連鎖を有するもので、ポリオルガノシロキサンを含むことができる。
【００６６】
本出願の一実施態様において、前記ポリシロキサンは、ポリジメチルシロキサン（ＰＤＭＳ、Ｐｏｌｙｄｉｍｅｔｈｙｌ  ｓｉｌｏｘａｎｅ）であってもよい。
【００６７】
本出願の一実施態様において、前記粘着剤層は、架橋性化合物、分散剤、シランカップリング剤、光硬化剤、熱硬化剤、金属塩、および粘着付与剤からなる群より選択された１つ以上を追加的に含むフォルダブルディスプレイ用保護フィルムを提供する。
【００６８】
本明細書の一実施態様によれば、前記架橋性化合物は、ヘキサンジオールジ（メタ）アクリレート、エチレングリコールジ（メタ）アクリレート、エチレン基の数が２〜１４のポリエチレングリコールジ（メタ）アクリレート、トリメチロールプロパンジ（メタ）アクリレート、トリメチロールプロパントリ（メタ）アクリレート、ペンタエリスリトールトリ（メタ）アクリレート、ペンタエリスリトールテトラ（メタ）アクリレート、２−トリスアクリロイルオキシメチルエチルフタル酸、プロピレン基の数が２〜１４のプロピレングリコールジ（メタ）アクリレート、ジペンタエリスリトールペンタ（メタ）アクリレート、ジペンタエリスリトールヘキサ（メタ）アクリレート、ジペンタエリスリトールペンタ（メタ）アクリレートの酸性変形物とジペンタエリスリトールヘキサ（メタ）アクリレートとの混合物（商品名で日本の東亜合成社のＴＯ−２３４８、ＴＯ−２３４９）などの多価アルコールをα，β−不飽和カルボン酸でエステル化して得られる化合物；トリメチロールプロパントリグリシジルエーテルアクリル酸付加物、ビスフェノールＡジグリシジルエーテルアクリル酸付加物などのグリシジル基を含有する化合物に（メタ）アクリル酸を付加して得られる化合物；β−ヒドロキシエチル（メタ）アクリレートのフタル酸ジエステル、β−ヒドロキシエチル（メタ）アクリレートのトルエンジイソシアネート付加物などの水酸基またはエチレン性不飽和結合を有する化合物と多価カルボン酸とのエステル化合物、またはポリイソシアネートとの付加物；メチル（メタ）アクリレート、エチル（メタ）アクリレート、ブチル（メタ）アクリレート、２−エチルヘキシル（メタ）アクリレートなどの（メタ）アクリル酸アルキルエステル；および９，９'−ビス［４−（２−アクリロイルオキシエトキシ）フェニル］フルオレンからなる群より選択される１種以上を含むことができ、これらのみに限定されず、当技術分野で知られている一般的なものを使用することができる。
【００６９】
本明細書の一実施態様によれば、前記光硬化剤は、トリアジン系化合物、ビイミダゾール化合物、アセトフェノン系化合物、Ｏ−アシルオキシム系化合物、チオキサントン系化合物、ホスフィンオキシド系化合物、クマリン系化合物、およびベンゾフェノン系化合物からなる群より選択される１または２以上の置換基で置換されたものであってもよい。
【００７０】
具体的には、本明細書の一実施態様によれば、前記光硬化剤は、２，４−トリクロロメチル−（４'−メトキシフェニル）−６−トリアジン、２，４−トリクロロメチル−（４'−メトキシスチリル）−６−トリアジン、２，４−トリクロロメチル−（フィプロニル）−６−トリアジン、２，４−トリクロロメチル−（３'，４'−ジメトキシフェニル）−６−トリアジン、３−｛４−［２，４−ビス（トリクロロメチル）−ｓ−トリアジン−６−イル］フェニルチオ｝プロパン酸、２，４−トリクロロメチル−（４'−エチルビフェニル）−６−トリアジン、または２，４−トリクロロメチル−（４'−メチルビフェニル）−６−トリアジンなどのトリアジン系化合物；２，２'−ビス（２−クロロフェニル）−４，４'，５，５'−テトラフェニルビイミダゾールまたは２，２'−ビス（２，３−ジクロロフェニル）−４，４'，５，５'−テトラフェニルビイミダゾールなどのビイミダゾール系化合物；２−ヒドロキシ−２−メチル−１−フェニルプロパン−１−オン、１−（４−イソプロピルフェニル）−２−ヒドロキシ−２−メチルプロパン−１−オン、４−（２−ヒドロキシエトキシ）−フェニル（２−ヒドロキシ）プロピルケトン、１−ヒドロキシシクロヘキシルフェニルケトン、２，２−ジメトキシ−２−フェニルアセトフェノン、２−メチル−（４−メチルチオフェニル）−２−モルホリノ−１−プロパン−１−オン（Ｉｒｇａｃｕｒｅ−９０７）、または２−ベンジル−２−ジメチルアミノ−１−（４−モルホリノフェニル）−ブタン−１−オン（Ｉｒｇａｃｕｒｅ−３６９）などのアセトフェノン系化合物；Ｃｉｂａ  Ｇｅｉｇｙ社のＩｒｇａｃｕｒｅ  ＯＸＥ０１、Ｉｒｇａｃｕｒｅ  ＯＸＥ０２のようなＯ−アシルオキシム系化合物；４，４'−ビス（ジメチルアミノ）ベンゾフェノンまたは４，４'−ビス（ジエチルアミノ）ベンゾフェノンなどのベンゾフェノン系化合物；２，４−ジエチルチオキサントン、２−クロロチオキサントン、イソプロピルチオキサントン、またはジイソプロピルチオキサントンなどのチオキサントン系化合物；２，４，６−トリメチルベンゾイルジフェニルホスフィンオキシド、ビス（２，６−ジメトキシベンゾイル）−２，４，４−トリメチルペンチルホスフィンオキシド、またはビス（２，６−ジクロロベンゾイル）プロピルホスフィンオキシドなどのホスフィンオキシド系化合物；３，３'−カルボニルビニル−７−（ジエチルアミノ）クマリン、３−（２−ベンゾチアゾリル）−７−（ジエチルアミノ）クマリン、３−ベンゾイル−７−（ジエチルアミノ）クマリン、３−ベンゾイル−７−メトキシ−クマリン、または１０，１０'−カルボニルビス［１，１，７，７−テトラメチル−２，３，６，７−テトラヒドロ−１Ｈ，５Ｈ，１１Ｈ−Ｃｌ］−ベンゾピラノ［６，７，８−ｉｊ］−キノリジン−１１−オンなどのクマリン系化合物などを単独使用するか２つ以上を混合して使用することができるが、これに限定されない。
【００７１】
また、前記熱硬化剤は、当業界で知られたものを用いることができる。
【００７２】
本出願の一実施態様によれば、前記金属塩は、Ｌｉ含有無機塩であってもよいし、前記Ｌｉ含有無機塩は、ＬｉＴＦＳＩ（Ｂｉｓ（ｔｒｉｆｌｕｏｒｏｍｅｔｈａｎｅ）ｓｕｌｆｏｎｉｍｉｄｅ  ｌｉｔｈｉｕｍ  ｓａｌｔ）であってもよい。
【００７３】
本出願の一実施態様において、前記粘着剤層の前記保護基材と接する面の反対面；または前記第１ハードコート層の前記保護基材と接する面の反対面に離型フィルムをさらに含むフォルダブルディスプレイ用保護フィルムを提供する。
【００７４】
本出願の一実施態様において、前記粘着剤層の前記保護基材と接する面の反対面；および前記第１ハードコート層の前記保護基材と接する面の反対面に離型フィルムをさらに含むフォルダブルディスプレイ用保護フィルムを提供する。
【００７５】
前記離型フィルムは、厚さが非常に薄い粘着剤層を保護するための層であって、粘着剤層の一面に付着する透明層をいうものであり、機械的強度、熱安定性、水分遮蔽性、等方性などに優れたフィルムを使用することができる。例えば、トリアセチルセルロース（ＴＡＣ）のようなアセテート系、ポリエステル系、ポリエーテルスルホン系、ポリカーボネート系、ポリアミド系、ポリイミド系、ポリオレフィン系、シクロオレフィン系、ポリウレタン系、およびアクリル系樹脂フィルムなどを使用することができるが、市販のフッ素処理離型フィルム、シリコーン処理離型フィルムであれば、これに限定されない。
【００７６】
前記離型フィルムは、後にフォルダブルディスプレイ装置に前記フォルダブルディスプレイ用保護フィルムが接着される場合に除去可能である。
【００７７】
本出願の一実施態様は、フォルダブルディスプレイと、前記フォルダブルディスプレイの一面に備えられた、本出願の一実施態様に係るフォルダブルディスプレイ用保護フィルムとを含むフォルダブルディスプレイ装置であって、前記フォルダブルディスプレイ用保護フィルムの前記粘着剤層と前記フォルダブルディスプレイの一面とが接するフォルダブルディスプレイ装置を提供しようとする。
【００７８】
図３は、本出願の一実施態様に係るフォルダブルディスプレイ装置の積層構造を示す図である。具体的には、フォルダブルディスプレイ１、粘着剤層２、第２ハードコート層３、保護基材４、および第１ハードコート層５が順に積層された構造を有し、前記フォルダブルディスプレイの一面と、前記フォルダブルディスプレイ用保護フィルムの前記粘着剤層とが接することを確認することができる。
【００７９】
図３にて、第２ハードコート層３は省略可能である。
【００８０】
本出願の一実施態様において、前記フォルダブルディスプレイは、フレキシブル基材と、有機発光層と、偏光板と、カバーウィンドウとが順次に積層された構造であって、前記カバーウィンドウの前記偏光板と接する面の反対面に、前記フォルダブルディスプレイ用保護フィルムの前記粘着剤層が備えられるフォルダブルディスプレイ装置を提供する。
【００８１】
本出願に係るフォルダブルディスプレイ用保護フィルムの場合、フォルダブルディスプレイの前記カバーウィンドウのスクラッチおよび保護のためのもので、前記カバーウィンドウの一面に粘着剤層を介して前記保護基材が付着できる。
【００８２】
すなわち、本出願の一実施態様に係るフォルダブルディスプレイ用保護フィルムは、フォルダブルディスプレイ装置のカバーウィンドウを保護するための用途に使用可能である。
【００８３】
本出願の一実施態様において、前記フレキシブル基材は、ＴＰＵ、ＧＬＡＳＳ、ＰＥＴ（ｐｏｌｙｅｔｈｙｌｅｎｅ  ｔｅｒｅｐｈｔｈａｌａｔｅ）、ポリエステル（ｐｏｌｙｅｓｔｅｒ）、ＰＣ（Ｐｏｌｙｃａｒｂｏｎａｔｅ）、ＰＩ（ｐｏｌｙｉｍｉｄｅ）、ＰＥＮ（ｐｏｌｙｅｔｈｙｌｅｎｅ  ｎａｐｈｔｈａｌａｔｅ）、ＰＥＥＫ（ｐｏｌｙｅｔｈｅｒ  ｅｔｈｅｒ  ｋｅｔｏｎｅ）、ＰＡＲ（ｐｏｌｙａｒｙｌａｔｅ）、ＰＣＯ（ｐｏｌｙｃｙｃｌｉｃｏｌｅｆｉｎ）、ポリノルボルネン（ｐｏｌｙｎｏｒｂｏｒｎｅｎｅ）、ＰＥＳ（ｐｏｌｙｅｔｈｅｒｓｕｌｐｈｏｎｅ）、およびＣＯＰ（ｃｙｃｌｏｏｌｅｆｉｎ  ｐｏｌｙｍｅｒ）からなる群より選択されるフォルダブルディスプレイ装置を提供する。
【００８４】
他の実施態様において、前記フレキシブル基材は、ＰＩ（ｐｏｌｙｉｍｉｄｅ）であってもよい。
【００８５】
前記ＰＩ（Ｐｏｌｙｉｍｉｄｅ）は、透明ＰＩ（Ｐｏｌｙｉｍｉｄｅ）であってもよい。
【００８６】
本出願の一実施態様において、前記フォルダブルディスプレイの前記粘着剤層が接する面の反対面は、折り畳み部を有する第１領域と、非折り畳み部を有する第２領域とで備えられ、前記第１領域は、前記フォルダブルディスプレイの長手方向に配置されるフォルダブルディスプレイ装置を提供する。
【００８７】
前記長手方向は、フォルダブルディスプレイ装置の構成層の積層厚さ方向に対して垂直なすべての方向を意味し、具体的には、前記フォルダブルディスプレイ装置の前記フォルダブルディスプレイの一面に含まれる方向を意味する。
【００８８】
図４は、本出願の一実施態様に係るフォルダブルディスプレイ装置に含まれるフォルダブルディスプレイの一面を示す図であり、具体的には、図４から確認できるように、折り畳み部を有する第１領域１０は、前記フォルダブルディスプレイの一面の長手方向に配置され、非折り畳み部を有する第２領域１１が配置されていることを確認することができる。
【００８９】
本出願に係るフォルダブルディスプレイの場合、フォルダブルディスプレイの一面が折り畳み部を有する第１領域を基準として、非折り畳み部を有する第２領域が分けられている。
【００９０】
すなわち、図４から確認できるように、フォルダブルディスプレイの一面が折り畳み部を有する第１領域１０が配置され、第１領域を基準として、非折り畳み部を有する第２領域１１が第１領域の両側に配置される。
【００９１】
本出願の一実施態様において、前記フォルダブルディスプレイが前記第１領域を基準として折り畳まれる場合、前記第２領域の周縁は、互いに当接するフォルダブルディスプレイ装置を提供する。
【００９２】
前記第２領域の周縁が互いに当接するというのは、周縁部が互いに接すること、または周縁部が互いに接していなくても近接して位置することをすべて含むことができる。すなわち、フォルダブルディスプレイにおいて、フォールディング（Ｆｏｌｄｉｎｇ）時、前記第２領域の周縁部が接するか、または接していなくても近接して位置することをすべて含むことができる。
【００９３】
本出願に係るフォルダブルディスプレイにおいて、前記第１領域を基準として折り畳まれる場合、前記第２領域の周縁は、互いに当接する構造からなることを意味し、具体的には、前記フォルダブルディスプレイが折り畳まれる場合、折り畳まれる内側面はフォルダブルディスプレイのフレキシブル基材が配置され、外側面はカバーウィンドウを含む本願に係るフォルダブルディスプレイ用保護フィルムが配置される。
【００９４】
図５は、本出願の一実施態様に係るフォルダブルディスプレイ装置を示す図であり、具体的には、本出願に係るフォルダブルディスプレイが折り畳まれる場合の図を示すもので、フォルダブルディスプレイ装置が折り畳み部に沿って折り畳まれる場合、本出願に係るフォルダブルディスプレイ用保護フィルム６が外側に配置されることを確認することができる。
【００９５】
本出願の一実施態様に係るフォルダブルディスプレイ用保護フィルムの場合、前記保護基材の厚さは、１０μｍ以上１５０μｍ以下であり、前記粘着剤層の前記保護基材と接する面の反対面とＰＩ基材との粘着力は、２３℃、５０ＲＨ％で１０ｇｆ／ｉｎｃｈ以上であって、特に、前記フォルダブルディスプレイが前記第１領域を基準として折り畳まれる時、前記第２領域の周縁は、互いに当接する場合に使用可能である。
【実施例】
【００９６】
以下、本発明の属する技術分野における通常の知識を有する者が容易に実施できるように、本発明の実施例について詳しく説明する。しかし、本発明は種々の異なる形態で実現可能であり、ここで説明する実施例に限定されない。
【００９７】
＜製造例＞
【００９８】
＜実施例１＞
信越社の粘着剤ＫＲ３７００に、触媒のＣＡＴ−ＰＬ−５０ＴをＫＲ３７００対比０．５部（ｐａｒｔ）混合した後、トルエン（ｔｏｌｕｅｎｅ）で希釈して固形分２５％を作った。そして、信越社の粘着剤ＫＲ３７０４に、触媒のＣＡＴ−ＰＬ−５０ＴをＫＲ３７００対比０．５部（ｐａｒｔ）混合した後、トルエン（ｔｏｌｕｅｎｅ）で希釈して固形分２５％を作った。以後、ＫＲ３７００とＫＲ３７０４との混合比が２０：８０となるように撹拌して、最終厚さ２５μｍとなるようにフッ素離型フィルム上にコーティングした。そして、粘着剤層の上部もフッ素離型フィルムでラミネートした。
【００９９】
この後、保護基材として、下記表１に記載の保護基材の一面にコロナ処理をした後、コロナ処理面に前記粘着剤層のフッ素離型フィルム１枚を除去してラミネートした。
【０１００】
【表１】
2021532007.tif 000003
【０１０１】
前記比較例１の粘着剤としてＤＯＷ  ＣＯＲＮＩＮＧ社の粘着剤７６５１に、硬化剤のＳｙｌ−Ｏｆｆ７０２８  １ｐｔ、触媒としてＳｙｌ−Ｏｆｆ４０００を０．５ｐｔ添加し、固形分含有量が２０％となるように撹拌して、最終厚さ３μｍとなるように保護基材３８μｍのＰＥＴ上にコーティングした。
【０１０２】
前記比較例２の粘着剤としてＫＲ３７００とＫＲ３７０４との混合比が１０：９０となるように撹拌して、最終厚さ２５μｍとなるようにフッ素離型フィルム上にコーティングしたことを除き、前記実施例１と同様に製造した。
【０１０３】
前記実施例２の粘着剤としてＫＲ３７００とＫＲ３７０４との混合比が６０：４０となるように撹拌して、最終厚さ２５μｍとなるようにフッ素離型フィルム上にコーティングしたことを除き、前記実施例１と同様に製造した。
【０１０４】
前記比較例１１の粘着剤としてＤＯＷ  ＣＯＲＮＩＮＧ社の粘着剤７６５１に、硬化剤のＳｙｌ−Ｏｆｆ７０２８  １ｐｔ、触媒としてＳｙｌ−Ｏｆｆ４０００を０．５ｐｔ添加し、固形分含有量が２０％となるように撹拌して、最終厚さ２５μｍとなるように保護基材３８μｍのＰＥＴ上にコーティングした。
【０１０５】
現在発売されたフォルダブルディスプレイが存在しないので仮想のフォルダブルディスプレイのｃｏｖｅｒ  ｗｉｎｄｏｗ（ＰＩ基材）を選定し、これにフォルダブルディスプレイ用保護フィルムを付着させて、保護基材としての好適な厚さと粘着剤としての好適な粘着力を確認した。
【０１０６】
４Ｒフォールディング評価：保護基材とラミネートされた粘着剤の１枚のフッ素離型フィルムを除去し、仮想のｃｏｖｅｒ  ｗｉｎｄｏｗであるＰＩ基材（ＳＫＣ  ＫＯＬＯＮ  ＰＩ社のＧＦ２００  ５０μｍ）とラミネートした。以後、曲率が４Ｒ（保護フィルム間の間隔が８ｍｍ）となるように、外面が保護基材になるように折り畳んでから、１日間放置後に再び広げて外観を確認した。
【０１０７】
フォールディング評価：ＰＩ基材と粘着剤層との密着性、保護基材の外観の変化がない場合「保持」、保護基材が折り畳まれ塑性変形が発生して元の状態に回復しない場合「保護基材損傷」、粘着剤層とＰＩ基材との間に浮き上がり現象が発生して内部に気泡またはｔｕｎｎｅｌなどが発生した場合「保護基材脱離」と区分した。
【０１０８】
前記表１から分かるように、表１の実施例１〜９は、本出願の一実施態様に係るフォルダブルディスプレイ用保護フィルムであって、粘着剤層とＰＩ基材との粘着力を特定範囲の条件に維持し、保護基材の厚さも特定範囲の条件に維持して、フォルダブルディスプレイ装置を数回折り畳みおよび展開を繰り返しても、粘着剤層で接着された保護基材とフォルダブルディスプレイのカバーウィンドウとの浮き上がり現象が発生しないことを確認することができた。
【０１０９】
また、本出願の一実施態様に係るフォルダブルディスプレイ用保護フィルムの場合、保護基材の厚さを特定範囲の条件に維持して、フォルダブルディスプレイ装置の外部衝撃からスクラッチを効率的に防止できると同時に、保護基材の耐久性が特に優れた特徴を有する。
【０１１０】
前記比較例１〜１１の場合、フォルダブルディスプレイ用保護フィルムとして、粘着剤層とＰＩ基材との粘着力の範囲を満たしていなかったり、保護フィルムの厚さ範囲を満たしていない場合、フォールディング評価の結果、保護基材が損傷したり脱離することを確認することができた。さらに、前記比較例１の場合、粘着剤層の厚さが３μｍになる場合で、この場合も同じく十分な粘着力が発現せず、保護基材が脱離する現象が発生することを確認することができた。
【符号の説明】
【０１１１】
１：フォルダブルディスプレイ
２：粘着剤層
３：第２ハードコート層
４：保護基材
５：第１ハードコート層
６：フォルダブルディスプレイ用保護フィルム
１０：第１領域
１１：第２領域
【図１】
2021532007.tif 000004
【図２】
2021532007.tif 000005
【図３】
2021532007.tif 000006
【図４】
2021532007.tif 000007
【図５】
2021532007.tif 000008
【国際調査報告】
2021532007.tif 000009
2021532007.tif 000010
2021532007.tif 000011
2021532007.tif 000012